(57)【特許請求の範囲】
【請求項１】
球形度が０．９以上であり、保磁力が４０〜５０Ｏｅであり、見掛け密度が１．６ｇ／ｃｍ３以上１．８５ｇ／ｃｍ３以下であることを特徴とする軟磁性粒子。
【請求項２】
平均粒径が５〜５０μｍである請求項１記載の軟磁性粒子。
【請求項３】
残留磁化が６ｅｍｕ／ｇ以下である請求項１又は２記載の軟磁性粒子。
【発明の詳細な説明】
【技術分野】
【０００１】
本発明は、軟磁性粒子に関し、より詳細には、電磁気部品の磁心等に好適に用いられる軟磁性粒子に関するものである。
【背景技術】
【０００２】
近年、電子機器の小型化に伴い、モータやトランス、チョークコイルなどの電磁気部品の磁心（コア材）についても小型化・低背化が要求されている。このため、磁心として従来使用されていた電磁鋼板や電気鉄板等の積層体に替えて、最近では、磁性材料を圧粉成形し、これを歪取焼鈍して製造する圧粉磁心が使用されるようになってきた。この圧粉磁心は、形状の自由度が高く、三次元形状の磁心でも容易に製造できるため、従来の電磁鋼板や電気鉄板等の積層体に比べて小型化、軽量化が可能となる。
【０００３】
また、圧粉磁心には、ヒステリシス損及び渦電流損の低減が要求される。ヒステリシス損及び渦電流損を低減するには、保持力を小さくし、且つ電気抵抗を高くすればよいとされている。このため、圧粉磁心に用いる磁性材料として、保持力の小さい軟磁性粒子が従来から注目され、使用されつつある。
【０００４】
さらに、圧粉磁心には、ヒステリシス損及び渦電流損の低減の他、強度も要求される。そこで、例えば、特許文献１では、粒子形状を球状に近くすると共に磁性粒子の表面に微小な凹凸を形成し、比表面積を所定以上とすることによって、渦電流損を低減し、圧粉磁心の強度を向上させる技術が提案されている。
【先行技術文献】
【特許文献】
【０００５】
【特許文献１】特開2006-302958号公報
【発明の概要】
【発明が解決しようとする課題】
【０００６】
しかしながら、従来の提案技術では、ヒステリシス損及び渦電流損の低減、強度の向上が未だ充分ではない。
【０００７】
本発明は、この様な状況に鑑みてなされたものであり、その目的は、圧粉磁心などに用いた場合に、ヒステリシス損及び渦電流損が小さく、高い強度が得られる軟磁性粒子を提供することにある。
【課題を解決するための手段】
【０００８】
本発明者等は、圧粉磁心などの材料として、ヒステリシス損及び渦電流損が低減でき、しかも高い強度が得られる軟磁性粒子を提供すべく鋭意検討を重ねた結果、粒子の球形度と保磁力、見掛け密度とを適切に制御することによって、前記目的が達成できることを見出し、本発明を完成した。すなわち、本発明の軟磁性粒子は、球形度が０．９以上であり、保磁力が４０〜５０Ｏｅであり、見掛け密度が１．６ｇ／ｃｍ３以上１．８５ｇ／ｃｍ３以下であることを特徴とする。
【０００９】
平均粒径としては５〜５０μｍの範囲が好ましい。また、残留磁化としては６ｅｍｕ／ｇ以下が好ましい。さらには、火炎処理によって球形化処理したものであってもよい。
【００１０】
なお、本明細書における「球形度ｓ」は下記式から算出される値である。
Wadellの球形度ｓ＝（投影面積に等しい面積を持つ円の直径）／（投影像に外接する最小円の直径）
ここで、投影面積に等しい面積を持つ円の直径は、走査型電子顕微鏡（ＳＥＭ）を用いて粒子を写真撮影し（倍率１，０００倍）、その面積から計算により求めた。また、投影像に外接する最小円の直径は、各粒子の長径とした。任意に選んだ５０個の粒子について上記測定を行い、その数平均値を用いた。
【００１１】
「保磁力」及び「残留磁化」は、室温専用振動試料型磁力計（ＶＳＭ）（東英工業株式会社製、ＶＳＭ−Ｐ７）を用いて測定した値である。
【００１２】
「見掛け密度」は、「ＪＩＳ Ｚ２５０４」（金属粉見掛密度試験方法）によって測定した値である。具体的には、「ウルトラピクノメーター」（ユアサアイオニクス社製）を用いた。測定原理はアルキメデスの原理に基づいている。「平均粒径」は、レーザー回折式粒度分布測定装置（日機装株式会社製「マイクロトラック、Ｍｏｄｅｌ：９３２０−Ｘ１００」）を用いて求めた個数平均粒径である。
【発明の効果】
【００１３】
本発明によれば、軟磁性粒子の球形度と、保磁力と、見掛け密度とを適切に制御することによって、圧粉磁心などの材料として用いた場合に、ヒステリシス損及び渦電流損が低減され、また高い強度が奏されるようになる。
【図面の簡単な説明】
【００１４】
【図１】本発明に係る軟磁性粒子の製造方法の一例を示す工程図である。
【図２】軟磁性粒子を球形化する装置例を示す概説図である。
【図３】実施例１におけるフェライト粒子の球形化処理前のＳＥＭ写真である。
【図４】実施例１におけるフェライト粒子の球形化処理後のＳＥＭ写真である。
【図５】実施例１におけるフェライト粒子の球形化処理後の粒子断面のＳＥＭ写真である。
【図６】実施例１におけるフェライト粒子の粒度分布図である。
【図７】比較例１におけるフェライト粒子の焼成・粉砕後のＳＥＭ写真である。
【図８】比較例１におけるフェライト粒子の粒度分布図である。
【図９】比較例４におけるフェライト粒子の造粒・焼成後のＳＥＭ写真である。
【図１０】比較例４におけるフェライト粒子の造粒・焼成後の粒子断面のＳＥＭ写真である。
【発明を実施するための形態】
【００１５】
本発明に係る軟磁性粒子の大きな特徴の一つは球形度が０．９以上である点にある。粒子の球形度をこのように真球又は真球に極めて近くすることによって、圧粉磁心などの材料として用いた場合に、強度及び見掛け密度の向上が図れる。より好ましい球形度は０．９５以上である。
【００１６】
このような球形度の軟磁性粒子を製造する方法に特に限定はなく、いわゆる粉砕法及び造粒法（アトマイズ法）のいずれであってもよい。ここで、粉砕法とは、原料を混合、焼成した後、粉砕し、そして必要により分級して軟磁性粒子を得る方法である。造粒法は、原料と水とを混合してスラリー化した後、高圧ガスにより噴霧・急冷して球状の粉体を得、これを焼成し、その後、必要により分級して軟磁性粒子を得る方法である。なお、粉砕法の場合には、球形度が前記範囲の軟磁性粒子を得るには、粉砕工程後に球形化処理工程を設ける必要がある。球形化処理としては火炎処理が推奨される。
【００１７】
見掛け密度を高くすると同時に、保磁力及び残留磁化を低下させる観点からは、本発明の軟磁性粒子の製造方法としては粉砕法が望ましい。造粒法によれば、焼成工程における焼成温度が高いと、粒子間に焼結が生じ球形が維持できなくなる一方、焼成温度が低いと、結晶成長が不十分となり、粒子が多孔質化して見掛け密度が小さくなるおそれがある。これに対し、粉砕法によれば、火炎処理によって粒子が溶融されて表面張力で球状化する際、粉砕粒子の結晶歪みが除去されて保磁力及び残留磁化が低下するからである。
【００１８】
本発明の軟磁性粒子は、保磁力が４０〜５０Ｏｅであることも大きな特徴の一つである。軟磁性粒子の保磁力を４０〜５０Ｏｅとすることにより、例えば圧粉磁心などに用いた場合のヒステリシス損の低減が図れる。軟磁性粒子の保磁力をこのような範囲とするには、例えば前述のように、火炎処理による球形化処理を行えばよい。
【００１９】
また、本発明の軟磁性粒子は、見掛け密度が１．６ｇ／ｃｍ３以上１．８５ｇ／ｃｍ３以下であることも大きな特徴の一つである。軟磁性粒子の見掛け密度を１．６ｇ／ｃｍ３以上１．８５ｇ／ｃｍ３以下とすることにより、例えば圧粉磁心などに用いた場合の渦電流損の低減及び強度の向上が図れる。軟磁性粒子の見掛け密度をこのような範囲とするには、例えば粉砕法により軟磁性粒子を製造することにより達成される。
【００２０】
図１に、本発明に係る軟磁性粒子の製造方法の一例として、粉砕法による工程図を示す。まず、原材料を秤量し混合する。軟磁性粒子の原材料としては特に限定はないが、Ｆｅ２Ｏ３：Ｆｅ３Ｏ４（マグネタイト）：Ｍｇ、Ｍｎ、Ｃａ、Ｔｉ、Ｃｕ、Ｚｎ、Ｓｒ、Ｎｉからなる群より選ばれる少なくとも１種の金属の炭酸塩、酸化物、水酸化物、硝酸塩などが挙げられる。軟磁性粒子がソフトフェライト粒子である場合、最終組成が（ＭＸＦｅ３−Ｘ）Ｏ４（Ｍ：Ｆｅ、Ｍｇ、Ｍｎ、Ｃａ、Ｔｉ、Ｃｕ、Ｚｎ、Ｓｒ、Ｎｉの少なくとも１種、０＜Ｘ＜３）となるように原材料を秤量し混合する。
【００２１】
原材料を混合する装置としては従来公知の混合機を用いることができ、例えば、振動ミルやボールミル、アトライタなどが挙げられる。なお、混合機を用いた原材料の混合処理では、機種及び混合条件等によって程度の差はあるが、原材料の混合と同時に粉砕も行われる。混合（粉砕）後の原材料の平均粒径は５０μｍ以下が好ましく、より好ましくは１０μｍ以下である。
【００２２】
次に、このようにして得られた混合物を加圧成型機等でペレット状に成型した後、温度９００℃〜１３００℃で１〜２４時間保持して焼成を行う。焼成は、酸素濃度が０．１容量％以下、好ましくは０．０１％以下の不活性ガス中の雰囲気下で行うのがよい。酸素濃度が０．１％容量以下の雰囲気下で焼成を行うと、軟磁性粒子が軟磁性フェライト（ソフトフェライト）粒子の場合には、ヘマタイト相の生成が阻止でき、所望の磁化が得られるからである。また、ソフトフェライトの組成によっては、必要により仮焼成を本焼成の前に行ってもよい。かかる仮焼成の雰囲気は、前記焼成と同じ雰囲気であってもよいし、温度が５００℃以下であれば空気中であってもよい。
【００２３】
その後、得られた焼成物を粉砕して所定粒径とする。粉砕後の粒径は、最終的に得たい軟磁性粒子の粒径に応じて適宜決定すればよく、一般に最終的に得たい軟磁性粒子と略同等の平均粒径とすればよい。焼成物の粉砕は、粗粉砕と微粉砕といったように多段階に行ってもよい。例えば、ハンマーミル等による粗粉砕工程と、振動ミルやボールミル等による微粉砕工程とに２段階で粉砕を行うことが挙げられる。振動ミルやボールミルには、所定粒径のメディアを内在させるのがよい。メディアの材質としては、鉄系のクロム鋼や酸化物系のジルコニア、チタニア、アルミナなどが挙げられる。粉砕工程の形態としては連続式及び回分式のいずれであってもよい。粉砕物の粒径は、粉砕時間や回転速度、使用するメディアの材質・粒径などによって調整される。
【００２４】
次いで、以上のようにして得られた粉砕物を火炎中に供給して球形化する。すなわち、粉砕物を火炎中に供給することによって、粉砕物である各粒子を浮遊状態で溶融させ、液体の表面張力を利用して球形化する。ここで、粉砕物を球形化する火炎に特に限定はなく、燃焼炎や熱プラズマのフレーム等を用いることができる。熱プラズマのフレームを用いる方法は、キャリアガスとして高価なアルゴンガスを大量に使用し、また電力消費量も多いことから生産コストがかかる。このため、一般に、燃焼炎を用いて球形化することが推奨される。
【００２５】
図２に、燃焼炎を用いて粒子を球形化する装置の例を示す概説図である。この図の球形化処理装置は、円筒状で下部が下方に向かって円錐状に縮径した炉体１と、炉体１の上面略中央に設けられたバーナー２と、炉体１の下部と輸送管７によって接続されたサイクロン３と、サイクロン３と輸送管８によって接続されたバグフィルタ４と、バグフィルタ４の下流側に設けられた吸気ブロアー５とを備える。
【００２６】
バーナー２は、水冷される三重管構造をなし、中心に原料粒子の搬送路、その外周に支燃性ガスの通気路、さらにその外周に可燃性ガスの通気路が形成されている。バーナー２に支燃性ガスと可燃性ガスとを供給しながら着火すると、燃焼炎６が炉体１の内上面から下方に向かって発生する。
【００２７】
可燃性ガスとしては、アセチレン、プロパン、ブタン等の炭化水素ガス又はこれらの混合ガスが好ましい。これらの中でも、平均粒径が十μｍ以下といった微粒子の球形化を行うには、発熱量の比較的少ないプロパンやブタン、あるいはこれらの混合ガスが好適である。
【００２８】
支燃性ガスとしては、酸素を含むガスであれば特に限定はないが、一般に、９９％以上の純酸素を用いるのが好ましい。なお、発熱量の低減を目的として、空気あるいはアルゴンなどの不活性ガスを酸素以外の成分として添加しても構わない。支燃性ガスの供給は、可燃性ガスの完全燃焼に必要な理論酸素量の０．２〜１．５倍の酸素が供給されるようにするのが好ましい。
【００２９】
粉砕粒子を燃焼炎６に供給するキャリアガスとしては、空気、酸化性ガス、不活性ガスなど挙げられる。酸化性ガスとしては酸素濃度が２０％以上のガスが挙げられ、不活性ガスとしてはＮ２ガス、Ｎｅガス、Ｈｅガス、Ａｒガス、Ｋｒガス、Ｘｅガス、Ｒｎガスなどが挙げられる。また、支燃性ガス及び可燃性ガスの一方又は両方をキャリアガスとして用いても構わない。
【００３０】
前記作製した粉砕粒子は、キャリアガスによって燃焼炎６に向かって供給され、自然落下しながら燃焼炎６中に所定時間滞留し、燃焼炎６の熱によって溶融され、表面張力により球状化する。またこの時、粉砕粒子における結晶の歪が除去されて、残留磁化及び保磁力が低下する。そして、燃焼炎６を通過した粉砕粒子は炉体１内を落下する間に冷却され凝固する。
【００３１】
燃焼炎６の温度は、軟磁性粒子の融点以上であるのがよく、例えば、軟磁性粒子がソフトフェライトの場合には、燃焼炎の温度は２，０００℃以上とするのが好ましく、より好ましくは３，０００℃以上である。また、燃焼炎６中の、粉砕粒子の滞留時間は、粉砕粒子の少なくとも一部が溶融するように、燃焼炎６の温度等を考慮して適宜決定すればよい。
【００３２】
なお、ソフトフェライト粒子の場合、互いに重なり合いながら複数方向に連続的に延びる縞模様状の隆起部分を粒子表面上に形成させるためには、支燃性ガス及び可燃性ガスの供給量を多くしてガス流速を速くするのがよい。好ましいガス圧力は０．１ＭＰａ〜１．５ＭＰａの範囲であり、好ましい供給量は１．０ｍ３／ｈ〜３０ｍ３／ｈの範囲である。
【００３３】
球形化された粒子（以下「球形粒子」と記すことがある）、炉体１の下部側面に接続された輸送管７を通ってサイクロン３に運ばれる。サイクロン３では、球形粒子とガスとが分離され、球形粒子はサイクロン３の底部に堆積する。一方、ガスは、サイクロン３の、中央上部から高さ方向中央部まで挿入された輸送路８の端部開口から吸い込まれ、輸送管８を通ってバグフィルタ４へ流入する。バグフィルタ４では、サイクロン３から排出されるガスに残存する球形粒子をフィルタ４１で回収し、ガスのみを吸気ブロアー５を介して外部に排出する。そして、サイクロン３及びバグフィルタ４の底部に堆積した球形粒子は、連続的又は回分的に回収される。
【００３４】
以上、説明した球形化処理装置では、燃焼炎６の中心軸に沿って粉砕粒子を供給していたが、粉砕粒子が燃焼炎６中に供給される限りにおいて粉砕粒子の燃焼炎６中への供給位置に限定はない。ただし、粉砕粒子の燃焼炎６中の滞留時間を長くする、すなわち粉砕粒子を溶融させやすくする観点からは、燃焼炎６の中心軸に沿って粉砕粒子を供給することが推奨される。また、粉砕粒子の燃焼炎６中への供給方法は、キャリアガスによる供給の他、自然落下による供給であっても構わない。さらに、前記球形化処理装置では縦型の炉体１を用いていたが、炉体１を横型とし燃焼炎６を水平方向に形成するようにしても構わない。
【００３５】
図１の工程図に戻って、球形化された粒子は、次に、必要により後処理される。具体的には、球形粒子を分級して粒度を揃える処理等が挙げられる。例えば、気流分級機を用いて球形粒子を１次分級して、非球形粒子および微粒子を除去した後、さらに振動ふるい又は超音波ふるいを用いて粒度を揃える。最終的に得られる球形粒子（軟磁性粒子）の平均粒径としては５〜５０μｍの範囲が好ましい。
【００３６】
このように作製した軟磁性粒子は、球形状で見掛け密度が大きく、保磁力が小さいものとなる。このため、この軟磁性粒子を、例えば圧粉磁心に用いると、ヒステリシス損及び渦電流損を低減できると同時に、強度の向上が図れる。軟磁性粒子の残留磁化は６ｅｍｕ／ｇ以下とするのが好ましく、より好ましくは５ｅｍｕ／ｇ以下である。
【実施例】
【００３７】
以下、本発明を実施例によりさらに詳しく説明するが本発明はこれらの実施例に何ら限定されるものではない。
【００３８】
実施例１
平均粒径Ｄ５０が約１μｍの微粉砕されたＦｅ２Ｏ３粒子に、還元剤としてのカーボンブラックを、Ｆｅ２Ｏ３粒子に対して１．２５重量％添加し、ミキサーにて混合して混合物を得た。次いで、得られた混合物を、窒素雰囲気下で温度１２００℃で５ｈｒ焼成し、フェライト化させた。得られた焼成物を、直径６ｍｍのメディアを内容積に対して８０％充填したボールミル（中央化工機社製）に投入し２０分間粉砕して、平均粒度Ｄ５０が１０μｍの粉砕粒子を得た。
そして、得られた粉砕粒子を、図２に示した球形化処理装置に、供給速度１０ｋｇ／ｈで供給して球形化処理を行って球形のフェライト粒子を得た。このフェライト粒子の粉体特性及び磁気特性を下記方法で測定した。測定結果を表１に示す。
さらに、得られたフェライト粒子を用いて圧粉磁心を作製し、圧粉密度及び圧環強度を下記方法で測定した。測定結果を表１に合わせて示す。
【００３９】
合わせて、図３に、粉砕粒子の走査型電子顕微鏡（以下、「ＳＥＭ」と記す）による写真、図４に、球形化処理後のフェライト粒子のＳＥＭ写真、図５に、球形化処理後のフェライト粒子断面のＳＥＭ写真を示す。また、図６に、フェライト粒子の粒度分布図を示す。
【００４０】
（比表面積）
比表面積測定装置（マウンテック社製のMacsorb Model-1208）を使用してＢＥＴ法によって測定した。
【００４１】
（磁気特性）
室温専用振動試料型磁力計（ＶＳＭ）（東英工業株式会社製、ＶＳＭ−Ｐ７）を用いて磁化の測定を行い、１０００エルステッドの磁場における磁化σ１０００（ｅｍｕ／ｇ）、σ２０００（ｅｍｕ／ｇ）、飽和磁化σｓ（ｅｍｕ／ｇ）、残留磁化σｒ（ｅｍｕ／ｇ）、保持力Ｈｃ（Ｏｅ）を測定した。
【００４２】
（電気抵抗）
電気抵抗率は直流四端子法によって測定した。
【００４３】
（圧粉密度）
圧粉密度は、圧粉磁心の寸法と重量を測定し、計算により求めた。
【００４４】
（圧環強度）
圧環強度は、圧環強さ試験方法（JIS Z2507）に基づいて測定した。
【００４５】
実施例２
粉砕時間を５分間として、粉砕粒子の平均粒度Ｄ５０を２０μｍとした以外は、実施例１と同様にして球形のフェライト粒子を得た。得られたフェライト粒子の粉体特性及び磁気特性を実施例１と同様の方法で測定した。また、得られたフェライト粒子を用いて圧粉磁心を作製し、圧粉密度及び圧環強度を実施例１と同様の方法で測定した。測定結果を表１に合わせて示す。
【００４６】
実施例３
粉砕時間を５分間として、粉砕粒子の平均粒度Ｄ５０を２０μｍとし、球形化処理装置への供給速度２０ｋｇ／ｈとした以外は、実施例１と同様にして球形のフェライト粒子を得た。得られたフェライト粒子の粉体特性及び磁気特性を実施例１と同様の方法で測定した。また、得られたフェライト粒子を用いて圧粉磁心を作製し、圧粉密度及び圧環強度を実施例１と同様の方法で測定した。測定結果を表１に合わせて示す。
【００４７】
比較例１
平均粒径Ｄ５０が約１μｍの微粉砕されたＦｅ２Ｏ３粒子に、還元剤としてのカーボンブラックを、Ｆｅ２Ｏ３粒子に対して１．２５重量％添加し、ミキサーにて混合して混合物を得た。次いで、得られた混合物を、窒素雰囲気下で温度１２００℃で５ｈｒ焼成し、フェライト化させた。得られた焼成物を、直径６ｍｍのメディアを内容積に対して８０％充填したボールミル（中央化工機社製）に投入し２０分間粉砕した。そして、得られた粉砕粒子を、目開き２５μｍの篩を用いて粗大粒子を除去しフェライト粒子を得た。得られたフェライト粒子の粉体特性及び磁気特性を実施例１と同様の方法で測定した。また、得られたフェライト粒子を用いて圧粉磁心を作製し、圧粉密度及び圧環強度を実施例１と同様の方法で測定した。測定結果を表１に合わせて示す。さらに、図７に、篩による分級後のフェライト粒子のＳＥＭ写真を、図８に、篩による分級後の粒度分布図をそれぞれ示す。
【００４８】
比較例２
粉砕時間を５分間とした以外は、比較例１と同様にして球形のフェライト粒子を得た。得られたフェライト粒子の粉体特性及び磁気特性を実施例１と同様の方法で測定した。また、得られたフェライト粒子を用いて圧粉磁心を作製し、圧粉密度及び圧環強度を実施例１と同様の方法で測定した。測定結果を表１に合わせて示す。
【００４９】
比較例３
焼成温度を１，０００℃とし、粉砕時間を５分間とした以外は、比較例１と同様にして球形のフェライト粒子を得た。得られたフェライト粒子の粉体特性及び磁気特性を実施例１と同様の方法で測定した。また、得られたフェライト粒子を用いて圧粉磁心を作製し、圧粉密度及び圧環強度を実施例１と同様の方法で測定した。測定結果を表１に合わせて示す。
【００５０】
比較例４
平均粒径Ｄ５０が約１μｍの微粉砕されたＦｅ２Ｏ３粒子を、湿式ボールミルを用いてさらに粉砕処理してスラリーを得た。得られたスラリーに、還元剤としてのカーボンブラックを、Ｆｅ２Ｏ３粒子に対して１．２５重量％添加した後、スプレードライヤーを用いてディスク回転数２５，０００ｒｐｍで熱風中に噴霧して造粒粉末を得た。そして、得られた造粒粉末を、目開き２５μｍの篩を用いて粗大粒子を除去した。
次に、造粒粉末を電気炉にて窒素雰囲気下で温度１，０００℃で５ｈｒ焼成し、フェライト化させてフェライト粒子を得た。このようにして得られたフェライト粒子の粉体特性及び磁気特性を実施例１と同様の方法で測定した。また、得られたフェライト粒子を用いて圧粉磁心を作製し、圧粉密度及び圧環強度を実施例１と同様の方法で測定した。測定結果を表１に合わせて示す。また、図９に、篩による分級後のフェライト粒子のＳＥＭ写真を、図１０に、造粒・焼成後のフェライト粒子断面のＳＥＭ写真をそれぞれ示す。
【００５１】
比較例５
スプレードライヤーのディスク回転数を２０，０００ｒｐｍとした以外は、比較例４と同様にしてフェライト粒子を得た。得られたフェライト粒子の粉体特性及び磁気特性を実施例１と同様の方法で測定した。また、得られたフェライト粒子を用いて圧粉磁心を作製し、圧粉密度及び圧環強度を実施例１と同様の方法で測定した。測定結果を表１に合わせて示す。
【００５２】
比較例６
スプレードライヤーのディスク回転数を２０，０００ｒｐｍとし、焼成温度を１，２００℃とした以外は、比較例４と同様にしてフェライト粒子を得た。得られたフェライト粒子の粉体特性及び磁気特性を実施例１と同様の方法で測定した。また、得られたフェライト粒子を用いて圧粉磁心を作製し、圧粉密度及び圧環強度を実施例１と同様の方法で測定した。測定結果を表１に合わせて示す。
【００５３】
【表１】
0005864833.tif 000002
【００５４】
図４及び図５のＳＥＭ写真から明らかなように、本発明の軟磁性粒子に該当する実施例１〜実施例３のフェライト粒子は、球形で粒子内部まで液相焼結が進み、結晶が充分成長しており、図６に示されるように、粒度分布は幅の狭いシャープなものであった。表１から明らかなように、実施例１〜実施例３のフェライト粒子は、球形度が０．９以上で、見掛け密度が１．６５ｇ／ｃｍ３以上１．８５ｇ／ｃｍ３以下であり、良好な粉体特性を有していた。磁気特性についても、液相焼結により粒子の結晶歪みが緩和されたため、保磁力Ｈｃは４０〜５０Ｏｅの範囲であり、また残留磁化σｒも５．９ｅｍｕ／ｇ以下と低いものであった。このため、実施例１〜実施例３のフェライト粒子を、圧粉磁心としたときの圧粉密度は４．４１ｇ／ｃｍ３以上と高く、また圧環強度も２５．２ＭＰａ以上と高い値を示した。
【００５５】
これに対し、いわゆる粉砕法で作製した比較例１〜３のフェライト粒子は、図７のＳＥＭ写真から明らかなように外形が不定形で球形度が０．１以下であり、その粒度分布は、図８に示されるように、幅の広いものであった。このため、圧粉磁心としたときの圧粉密度及び圧環強度は４．３２ｇ／ｃｍ３以下及び１７．９ＭＰａ以下と低いものであった。また、比較例１〜３のフェライト粒子は、保磁力が８０．９Ｏｅ以上と高く、圧粉磁心としたときのヒステリシス損及び渦電流損の低減は見込めないものであった。
【００５６】
いわゆる造粒法で作製した比較例４及び比較例５のフェライト粒子は、図９のＳＥＭ写真に見られるように、形状はほぼ球形を呈しているものの、焼成温度が１０００℃と低温であったため結晶成長が充分でなく、図１０の粒子断面ＳＥＭ写真から理解されるように、内部に空間が存在している。このため、比表面積（ＢＥＴ）が大きく、見掛け密度が低く、圧粉磁心としたときの圧粉密度及び圧環強度は４．３６ｇ／ｃｍ３以下及び２３．４ＭＰａ以下と低いものであった。また、比較例４及び比較例５のフェライト粒子は、保磁力が５４．５Ｏｅ以上と高く、圧粉磁心としたときのヒステリシス損及び渦電流損の低減は見込めないものであった。そしてまた、比較例６のフェライト粒子は、焼成温度が１２００℃と高かったため、比表面積（ＢＥＴ）は小さくなったが、粒子間焼結が生じて球形を維持できず球形度が０．８前後となった。このため、圧粉磁心としたときの圧粉密度及び圧環強度は４．３５ｇ／ｃｍ３及び２２．４ＭＰａと低いものであった。
【産業上の利用可能性】
【００５７】
本発明に係る軟磁性粒子では、球形度と、保磁力と、見掛け密度とを適切に制御することによって、圧粉磁心などの材料として用いた場合に、ヒステリシス損及び渦電流損が低減され、また高い強度が奏されるようになり有用である。
【符号の説明】
【００５８】
１    炉体
２    バーナー
３    サイクロン
４    バグフィルタ
５    吸気ブロアー
６    燃焼炎
【図１】
0005864833.tif 000003
【図２】
0005864833.tif 000004
【図３】
0005864833.tif 000005
【図４】
0005864833.tif 000006
【図５】
0005864833.tif 000007
【図６】
0005864833.tif 000008
【図７】
0005864833.tif 000009
【図８】
0005864833.tif 000010
【図９】
0005864833.tif 000011
【図１０】
0005864833.tif 000012